(57)【要約】【課題】初期充放電効率や可逆電池容量が高く、サイクル寿命の長い非水電解質二次電池用負極材料を提供すること。【解決手段】機械粉砕、分級して得られた下記（１）　〜（５）　の特性を有する黒鉛粒子を核とし、核の表面が炭素前駆体で被着された後に不活性雰囲気下８００　〜２８００℃の温度で熱処理して形成した炭素質物により被覆された２層構造の炭素材からなる非水電解質二次電池用負極材料。（１）　平均粒子径が１０〜４０μｍ　、比表面積が１０２／ｇ　以下（２）　Ｘ線回折法による黒鉛結晶子の（００２）　面の面間隔ｄ００２　が０．３３７ｎｍ　未満、Ｃ軸方向の結晶子の大きさＬｃが１００ｎｍ　以上（３）　真比重が２．１８〜２．２５（４）　タッピング比重が１．０　〜１．３（５）　アルゴンイオンレーザーラマンスペクトルにおける１５８０ｃｍ−１のピーク強度に対する１３６０ｃｍ−１のピーク強度比Ｒの値が０．５　超、かつ、１５８０ｃｍ−１ピークの半値幅が２６ｃｍ−１超【選択図】　　　　なし【特許請求の範囲】
【請求項１】
機械粉砕、分級して得られた下記（１）〜（５）の特性を有する黒鉛粒子を核とし、核の表面が炭素前駆体で被着された後に不活性雰囲気下８００〜２８００℃の温度で熱処理して形成した炭素質物により被覆された２層構造の炭素材からなることを特徴とする非水電解質二次電池用負極材料。
（１）平均粒子径が１０〜４０μｍ、比表面積が１０ｍ２　／ｇ以下
（２）Ｘ線回折法による黒鉛結晶子の（００２）面の面間隔ｄ００２が０．３３７ｎｍ未満、Ｃ軸方向の結晶子の大きさＬｃが１００ｎｍ以上
（３）真比重が２．１８〜２．２５
（４）タッピング比重が１．０〜１．３
（５）アルゴンイオンレーザーラマンスペクトルにおける１５８０ｃｍ−１のピーク強度に対する１３６０ｃｍ−１のピーク強度比Ｒの値が０．５超、かつ、１５８０ｃｍ−１ピークの半値幅が２６ｃｍ−１超
【発明の詳細な説明】
【０００１】
【発明の属する技術分野】
本発明は、リチウム二次電池等の非水電解質二次電池において、リチウム担持体となる負極材料に関する。
【０００２】
【従来の技術】
非水電解質二次電池としてリチウム塩の有機電解液を用いたリチウム二次電池は軽量でエネルギー密度が高く、小型電子機器の電源あるいは電力貯蔵用の電池等として期待されている。当初、リチウム二次電池の負極材としては金属リチウムが用いられていたが、金属リチウムは放電時にリチウムイオンとして電解液中に溶出し、充電時にはリチウムイオンは金属リチウムとして負極表面に析出する際に、平滑で元の状態に析出させることが難しく、デンドライト状に析出し易い。このデンドライトは活性が極めて強いため電解液を分解するので電池性能が低下し、充放電のサイクル寿命が短くなる欠点がある。更に、デンドライトが成長して正極に達して、両極が短絡する危険もある。
【０００３】
この欠点を改善するために、金属リチウムに代えて炭素材を用いることが提案されてきた。炭素材はリチウムイオンの吸蔵、放出に際しデンドライト状に析出する問題がないため、負極材として好適である。すなわち、黒鉛材はリチウムイオンの吸蔵・放出性が高く、速やかに吸蔵・放出反応が行われるために充放電の効率が高く、理論容量も３７２ｍＡｈ／ｇであり、更に、充放電時の電位も金属リチウムとほぼ等しく、高電圧の電池が得られる等の利点がある。
【０００４】
しかしながら、黒鉛化度が高く、六角網面構造が高度に発達している黒鉛材の場合、電解液との反応が起こり易く、電池性能が損なわれて、例えば初期充放電効率が低下する等の難点がある。そこで、黒鉛材を中心とする炭素材の性状を改良して、例えば、黒鉛化度の高い黒鉛材の表面を黒鉛化度の低い炭素質物で被覆した複層構造の炭素材により、これらの難点を解消する試みが盛んに行われており、数多くの提案がなされている。
【０００５】
例えば、特開平４−３６８７７８号公報には活物質となる炭素の電解液と接する表面が非晶質炭素により覆われている二次電池用炭素負極、及び、非晶質炭素が乱層構造であり、Ｃ軸方向の平均面間隔が０．３３７〜０．３６０ｎｍ、アルゴンレーザーラマンスペクトルにおける１５８０ｃｍ−１に対する１３６０ｃｍ−１のピーク強度比が０．４〜１．０の二次電池用炭素負極が提案されている。
【０００６】
特開平４−３７０６６２号公報には多相構造を有し、下記（１）及び（２）を満足する炭素質物を主成分とする担持体に、活物質であるアルカリ金属を担持させた二次電池用電極が提案されている。
（１）真密度が１．８０ｇ／ｃｍ３　以上、（２）アルゴンイオンレーザー光を用いたラマンスペクトル分析において、１５８０〜１６２０ｃｍ−１の範囲にピークＰＡ　、１３５０〜１３７０ｃｍ−１の範囲にピークＰＢ　を有し、ＰＡ　の強度ＩＡ　に対するＰＢ　の強度ＩＢ　の比Ｒ＝ＩＢ　／ＩＡ　が０．４以上。
【０００７】
また、特開平６−２６７５３１号公報には、下記（１）の条件を満たす炭素質物（Ａ）の粒子と、下記（２）の条件を満たす有機化合物（Ｂ）の粒子を混合した後、加熱して（Ｂ）を炭素化することにより、（Ａ）の粒子を、下記（３）の条件を満たす炭素質物（Ｃ）で被覆した多層構造とした電極材料が提案されている。
（１）Ｘ線広角回折におけるｄ００２が３．３７オングストローム以下、真密度が２．１０ｇ／ｃｍ３　以上、体積平均粒径が５μｍ以上であること。
（２）体積平均粒径が炭素質物（Ａ）より小さいこと。
（３）Ｘ線広角回折におけるｄ００２が３．３８オングストローム以上、アルゴンイオンレーザー光を用いたラマンスペクトル分析において、１５８０〜１６２０ｃｍ−１の範囲にピークＰＡ　、１３５０〜１３７０ｃｍ−１の範囲にピークＰＢ　を有し、上記ＰＡ　の強度ＩＡ　に対するＰＢ　の強度ＩＢ　の比Ｒ＝ＩＢ　／ＩＡ　が０．２以上であること。
【０００８】
しかしながら、黒鉛は鱗片状、鱗状、板状等の粒子形状であるため、例えば、電極板作製時に粒子の配列化が起こりリチウムイオンの移動が妨げられるので、特に電池の急速充放電性が低下し、また充放電容量も低く、改良の必要性が認められた。
【０００９】
この粒子形状に起因する問題を解決するために粉砕等の力学的エネルギー処理を行って、鱗片状や鱗状の黒鉛粒子の角を取ることが提案されている。例えば、特開平１０−３３４９１５号公報の請求項１には、処理前後の見かけ密度比を１．１以上、処理前後のメジアン径比が１以下となるように力学的エネルギー処理を行った炭素質あるいは黒鉛質粒子を含むことを特徴とする非水系二次電池用電極が、同請求項２には、処理前の炭素質あるいは黒鉛質粒子の層間距離ｄ００２が０．３４ｎｍ以下、結晶子サイズＬｃが３０ｎｍ以上、真密度が２．２５ｇ／ｃｃ以上である請求項１の非水系二次電池用電極が、同請求項３には、処理後の炭素質あるいは黒鉛質粒子のメジアン径が５〜５０μｍであり、ＢＥＴ法比表面積が２５ｍ２　／ｇ以下、アルゴンイオンレーザーラマンスペクトルにおける１５８０ｃｍ−１のピーク強度に対する１３６０ｃｍ−１のピーク強度比であるＲ値が０．５以下で、かつ１５８０ｃｍ−１ピークの半値幅が２６ｃｍ−１以下、見かけ密度が０．５ｇ／ｃｃ以上である請求項１、２の非水系二次電池用電極が、同請求項４には、処理後の炭素質あるいは黒鉛質粒子を有機化合物と混合した後に、該有機化合物を炭素化した複層構造炭素材料を含む非水系二次電池用電極が、開示されている。
【００１０】
更に、特開平１１−５４１２３号公報にはリチウムイオン二次電池などの非水電解質二次電池の負極材料として、以下の特性を示す塊状の黒鉛粉末を核とし、その核の表面に炭素前駆体を被覆後、不活性ガス雰囲気下で７００〜２８００℃の温度範囲で焼成し、炭素質物の表層を形成させた複層構造の炭素質粉末を用いた非水電解質二次電池が開示されている。
（１）広角Ｘ線回折法による（００２）面の面間隔（ｄ００２）が３．３７オングストローム未満でかつＣ軸方向の結晶子の大きさ（Ｌｃ）が少なくとも１０００オングストローム以上、
（２）アルゴンイオンレーザーラマンスペクトルにおける１５８０ｃｍ−１のピーク強度に対する１３６０ｃｍ−１のピーク強度比であるＲ値が０．３以下で、かつ１５８０ｃｍ−１ピークの半値幅が２４ｃｍ−１以下、
（３）平均粒径が１０〜３０μｍでかつ一番薄い部分の厚さの平均値が少なくとも３μｍ以上平均粒径以下、
（４）ＢＥＴ法による比表面積が３．５ｍ２　／ｇ以上１０．０ｍ２　／ｇ以下、
（５）タッピング密度が０．５ｇ／ｃｃ以上１．０ｇ／ｃｃ以下、
（６）広角Ｘ線回折法による（１１０）／（００４）のＸ線回折ピーク強度比が０．０１５以上、
【００１１】
【発明が解決しようとする課題】
一般に、リチウム二次電池用炭素質負極材は、ラマンスペクトルの１５８０
ｃｍ−１のピーク強度に対する１３６０ｃｍ−１のピーク強度比であるＲの値が大きく、１５８０ｃｍ−１ピークの半値幅が小さいほど電池容量が高くなる傾向にあり容量の観点からは黒鉛化度が高く、表面にエッジの出たものが望ましいとされている。
【００１２】
しかしながら、黒鉛粒子の表面を黒鉛化度の低い炭素質物で被覆して２層構造とする場合、黒鉛粒子の黒鉛化度が高いと黒鉛粒子表面の活性サイトが少ないために炭素前駆体となる樹脂溶液等との濡れ性が低下し、均一に炭素前駆体を被着することが困難となる。その結果、黒鉛粒子表面に炭素質物を均一かつ強固に被覆することができず、炭素質物の被膜が充放電を繰り返すうちに剥離してサイクル寿命が短くなる問題が生ずる。
【００１３】
そこで、本発明者は黒鉛粒子の表面を黒鉛化度の低い炭素質物で被覆した２層構造の負極材料として好適な黒鉛粒子の諸性状について多角的に研究を行った結果、黒鉛粒子表面の黒鉛結晶構造にある程度の乱れがある方が、すなわち、ある程度黒鉛化度が低い方が、炭素質物を均一、強固に、かつ、薄く被覆させることができ、電池の可逆容量の増大やサイクル特性の向上等に有効であることを確認した。
【００１４】
すなわち、本発明は、上記の知見に基づいて開発されたもので、その目的はリチウムイオン電池等の非水電解質二次電池の初期充放電効率や可逆電池容量が高く、サイクル寿命の長い負極材料を提供することにある。
【００１５】
【課題を解決するための手段】
上記の目的を達成するための本発明に係る非水電解質二次電池用負極材料は、機械粉砕、分級して得られた下記（１）〜（５）の特性を有する黒鉛粒子を核とし、核の表面が炭素前駆体で被着された後に不活性雰囲気下８００〜２８００℃の温度で熱処理して形成した炭素質物により被覆された２層構造の炭素材からなることを構成上の特徴とする。
（１）平均粒子径が１０〜４０μｍ、比表面積が１０ｍ２　／ｇ以下
（２）Ｘ線回折法による黒鉛結晶子の（００２）面の面間隔ｄ００２が０．３３７ｎｍ未満、Ｃ軸方向の結晶子の大きさＬｃが１００ｎｍ以上
（３）真比重が２．１８〜２．２５
（４）タッピング比重が１．０〜１．３
（５）アルゴンイオンレーザーラマンスペクトルにおける１５８０ｃｍ−１のピーク強度に対する１３６０ｃｍ−１のピーク強度比Ｒの値が０．５超、かつ、１５８０ｃｍ−１ピークの半値幅が２６ｃｍ−１超
【００１６】
【発明の実施の形態】
本発明の非水電解質二次電池用負極材料は、黒鉛粒子を核としてその表面が黒鉛化度の低い炭素質物により被覆された２層構造からなるものである。黒鉛はコークスを非酸化性雰囲気下で２５００℃以上の温度で熱処理する、あるいはコークスとバインダーピッチとを混練、成形、焼成したのち２５００℃以上の温度で熱処理し粉砕する、などの常法により得られたものが用いられる。
【００１７】
この黒鉛の特性としては平均粒子径１０〜５０μｍ、アルゴンイオンレーザーラマンスペクトルにおける１５８０ｃｍ−１のピーク強度に対する１３６０ｃｍ−１のピーク強度比Ｒが０．３以下、１５８０ｃｍ−１ピークの半値幅が２４ｃｍ−１以下であることが好ましい。
【００１８】
核となる黒鉛粒子は、この黒鉛を機械粉砕、分級して、下記（１）〜（５）
（１）平均粒子径が１０〜４０μｍ、比表面積が１０ｍ２　／ｇ以下
（２）Ｘ線回折法による黒鉛結晶子の（００２）面の面間隔ｄ００２が０．３３７ｎｍ未満、Ｃ軸方向の結晶子の大きさＬｃが１００ｎｍ以上
（３）真比重が２．１８〜２．２５
（４）タッピング比重が１．０〜１．３
（５）アルゴンイオンレーザーラマンスペクトルにおける１５８０ｃｍ−１のピーク強度に対する１３６０ｃｍ−１のピーク強度比Ｒの値が０．５超、かつ、１５８０ｃｍ−１ピークの半値幅が２６ｃｍ−１超
の特性を有するものが使用される。
【００１９】
機械粉砕は、鱗片状黒鉛粒子の角を取り、丸みを帯びさせる等の形状を改善するとともに、黒鉛粒子表面の黒鉛結晶面を一部破壊して、炭素前駆体との濡れ性が大きく、化学的活性の高い非晶質面を露出させるために行うものである。この粉砕装置としては、例えば、（株）徳寿工作所製のシータ・コンポーサ、ホソカワミクロン（株）製のメカノフュージョンシステム等が好適に適用される。
【００２０】
機械粉砕した黒鉛粒子中に微粉が存在すると、樹脂溶液等の炭素前駆体を被覆する際に凝集塊を生じ易く、解砕などの後処理が必要となるため、機械粉砕後、微粉を除去するために分級処理される。この場合、粒径５μｍ以下の微粉含有量を３Ｖｏｌ％以下に分級することが好ましい。
【００２１】
このようにして、核となる黒鉛粒子が調製されるが、本発明は、その特性として上記（１）〜（５）の特性を有するものが選択、使用される。
【００２２】
（１）平均粒子径が１０〜４０μｍ、比表面積が１０ｍ２　／ｇ以下の粒子性状の黒鉛粒子を用いる理由は、平均粒子径が１０μｍより小さい場合には表面を炭素前駆体で均一に被覆することが難しく、また微細な粒子の存在確率も高くなり、比表面積が増大して電解液との反応性が大きくなるからである。一方、平均粒子径が大きくなり、４０μｍを越えると粗大粒子の存在確率が高くなり、粗大粒子により均一な厚みの電極を作製することが困難となるためである。また比表面積が１０ｍ２　／ｇを越えると電解液との反応性が大きくなるためである。
【００２３】
（２）Ｘ線回折法による黒鉛結晶子の（００２）面の面間隔ｄ００２が０．３３７ｎｍ未満、Ｃ軸方向の結晶子の大きさＬｃが１００ｎｍ以上の黒鉛粒子を用いる理由は、ｄ００２が０．３３７μｍ以上、Ｌｃが１００ｎｍ未満の場合には、黒鉛結晶構造の発達が低く、結晶子の大きさも小さいために、単位重量あるいは単位体積当たりの可逆電気容量が低下するからである。
【００２４】
（３）真比重を２．１８〜２．２５の範囲に特定するのは、真比重が２．１８を下回る場合には、黒鉛化度が低いために単位重量当たりの可逆電気容量が小さくなり、また充電時に黒鉛層間に挿入されるリチウムイオンによる膨張の緩和機能も小さくなる。一方、真比重が２．２５を越えると黒鉛粒子内部に微細なクラックが生じ易くなり、単位体積当たりの可逆電気容量が低下する。
【００２５】
（４）タッピング比重を１．０〜１．３の範囲に特定するのは、タッピング比重が１．０を下回ると、単位重量あるいは単位体積当たりの可逆電気容量が低くなり、一方、１．３を上回るとサイクル特性が悪化するためである。
【００２６】
（５）アルゴンイオンレーザーラマンスペクトルにおける１５８０ｃｍ−１のピーク強度に対する１３６０ｃｍ−１のピーク強度比Ｒの値、および、１５８０ｃｍ−１ピークの半値幅は、黒鉛粒子の黒鉛化度を示すものであり、黒鉛化度が高いほど電池容量は大きくなる。本発明において、ピーク強度比Ｒの値を０．５超に、半値幅を２６ｃｍ−１超に特定するのは、黒鉛化度を相対的に低位に設定するものであるから、可逆電池容量を大きくする点からは不利となる。
【００２７】
しかしながら、この黒鉛粒子を核として、その表面に例えば樹脂溶液の炭素前駆体を被着する場合に、黒鉛粒子との界面濡れ性の向上を図ることは均一、強固に、薄く炭素質物を形成、被覆する観点から極めて重要である。そこで、本発明は黒鉛粒子表面の黒鉛結晶構造を一部破壊して、黒鉛化度を低位に調整し、樹脂溶液との濡れ性を向上させるとにより、均一、強固に、薄く炭素質物を被覆するものである。
【００２８】
その結果、充放電の繰り返しによる黒鉛層間に吸蔵・放出されるリチウムイオンにより、黒鉛は膨張・収縮を繰り返すが、炭素質物は黒鉛粒子表面に強固に結合、被覆されているので、剥離が抑制され、電池のサイクル特性の向上が図られることになる。すなわち、黒鉛化度の低位化に伴う可逆電池容量の低下を抑制しつつ、サイクル特性の向上を図ることが可能となる。
【００２９】
なお、これらの特性は下記の方法により測定された値である。
▲１▼平均粒子径；
レーザー回折式の粒度分布測定装置、島津製作所製ＳＡＬＤ２０００にて測定し、体積を基準にしたメディアン径（μｍ）で示した。
▲２▼比表面積；
島津製作所製ＧＥＭＩＮＩ２３７５により、窒素を吸着ガスとして測定。
【００３０】
▲３▼面間隔ｄ００２、結晶子の大きさＬｃ；
グラファイトモノクロメーターで単色化したＣｕＫα線をもちい、反射式ディフラクトメーター法によって、広角Ｘ線回折曲線を測定し、学振法を用いて測定。
【００３１】
▲４▼真比重；
マイクロメリティックス社製オートピクノメーター１３２０を用いて、ヘリウム置換法により測定。
【００３２】
▲５▼タッピング比重；
筒井理化学器械（株）製かさ密度測定機ＴＰＭ−１型にて測定、１０００回タッピングした時の比重で示した。
【００３３】
▲６▼ラマンスペクトル；
ＪｏｂｉｎＹｖｏｎ　社製Ｔ６４０００を用いて、波長５１４．５ｎｍのアルゴンイオンレーザー光を用いたラマンスペクトル分析において、１３６０±１００ｃｍ−１のバンド域に現出するスペクトル強度と、１５８０±１００ｃｍ−１のバンド域に現出するスペクトル強度を測定して、その相対強度比Ｒを求めた。また、１５８０±１００ｃｍ−１のスペクトル強度の１／２の値を示すスペクトル幅（半値幅）を測定した。
【００３４】
この黒鉛粒子を核として、その表面に被着する炭素前駆体としては熱処理により炭素化する種々の有機物、例えば、液相で炭素化するコールタールピッチや石炭系・石油系重質油、固相で炭素化するフルフリルアルコール樹脂、フェノールホルムアルデヒド樹脂などの熱硬化性樹脂が好適に用いられる。なお、被着する際に、これらの有機物をアルコールやエーテルなどの適宜な溶媒で希釈して低粘度化して用いることが好ましい。
【００３５】
炭素前駆体の被着は、黒鉛粒子を、例えば、熱硬化性樹脂をアルコールなどの溶媒に溶解した樹脂液中に入れて攪拌混合したのち固液分離し、次いで１００〜２５０℃程度に加熱して溶媒を揮散除去するなどの方法で行うことができる。このようにして、黒鉛粒子表面に被着された炭素前駆体は、アルゴンガスや窒素ガスなどの不活性雰囲気下８００〜２８００℃の温度で熱処理して炭素質物に転化する。熱処理温度が８００℃未満では炭素化が十分でなく、また２８００℃を越える温度では黒鉛結晶化が過度に進行するためである。
【００３６】
本発明の非水電解質二次電池用負極材料は、黒鉛粒子を核として、その表面が黒鉛化度の低い炭素質物により被覆された２層構造の炭素材からなるものであり、炭素質物の被覆後、必要に応じて粉砕、分級処理などをして適度の粒度に調整することもできる。
【００３７】
【実施例】
以下、本発明の実施例を比較例と対比して具体的に説明する。しかし、本発明の範囲はこれら実施例に制約されるものではない。
【００３８】
実施例１
平均粒子径２０μｍ、比表面積６ｍ２　／ｇ、Ｘ線回折法による（００２）面の面間隔ｄ００２が０．３３６ｎｍ、Ｃ軸方向の結晶子の大きさＬｃが１００ｎｍ以上、真比重２．２３、タッピング比重０．７２の人造黒鉛粉をホソカワミクロン社製メカノフュージョンシステムにより粉砕して、平均粒子径１８μｍ、比表面積６．２ｍ２　／ｇ、タッピング比重１．１２、アルゴンイオンレーザーラマンスペクトルにおける１５８０ｃｍ−１のピーク強度に対する１３６０ｃｍ−１のピーク強度比Ｒ値が０．５２、１５８０ｃｍ−１ピークの半値幅が２８．０ｃｍ−１の黒鉛粒子を得た。なお、真比重およびｄ００２、Ｌｃは粉砕による変化は認められなかった。
【００３９】
この黒鉛粒子５ｋｇと、液状のレゾール系フェノール樹脂（住友ベークライト社製ＰＲ５０００１、不揮発分７０％）をエタノールで希釈して樹脂濃度を１０ｗｔ％に調整した溶液２０ｋｇとを容器に入れ、３０分間室温にて攪拌処理を行った。その後、濾紙を用いて固液分離を行い、得られた黒鉛粒子を１５０℃に加熱してエタノールと樹脂の揮発成分を除去してフェノール樹脂が被着した黒鉛粒子を得た。これを解砕した後、窒素ガス雰囲気下１０００℃の温度で熱処理して炭化し、黒鉛粒子表面が炭素質物で被覆された２層構造の炭素材を得た。
【００４０】
実施例２
実施例１と同じ方法で調製した黒鉛粒子２５ｋｇと軟化温度９０℃のピッチ８ｋｇを、１５０℃に加熱しながらニーダーにて混合した。得られたピッチ被着黒鉛粒子を解砕した後、窒素ガス雰囲気下２０００℃の温度で熱処理して炭化し、黒鉛粒子表面が炭素質物で被覆された２層構造の炭素材を得た。
【００４１】
実施例３
平均粒子径１５μｍ、比表面積９ｍ２　／ｇ、Ｘ線回折法による（００２）面の面間隔ｄ００２が０．３３６ｎｍ、Ｃ軸方向の結晶子の大きさＬｃが１００ｎｍ以上、真比重２．２１、タッピング比重０．６８の人造黒鉛粉をホソカワミクロン社製メカノフュージョンシステムにより粉砕して、平均粒子径１４μｍ、比表面積８．８ｍ２　／ｇ、タッピング比重１．０６、アルゴンイオンレーザーラマンスペクトルにおける１５８０ｃｍ−１のピーク強度に対する１３６０ｃｍ−１のピーク強度比Ｒ値が０．５１、１５８０ｃｍ−１ピークの半値幅が２７．５ｃｍ−１の黒鉛粒子を得た。なお、真比重およびｄ００２、Ｌｃは粉砕による変化は認められなかった。
【００４２】
この黒鉛粒子５ｋｇと、液状のレゾール系フェノール樹脂（住友ベークライト社製ＰＲ５０００１、不揮発分７０％）をエタノールで希釈して樹脂濃度を１０ｗｔ％に調整した溶液２０ｋｇとを容器に入れ、３０分間室温にて攪拌処理を行った。その後、濾紙を用いて固液分離を行い、得られた黒鉛粒子を１５０℃に加熱してエタノールと樹脂の揮発成分を除去することによりフェノール樹脂が被着した黒鉛粒子を得た。これを解砕した後、窒素ガス雰囲気下１０００℃の温度で熱処理して炭化し、黒鉛粒子表面が炭素質物で被覆された２層構造の炭素材を得た。
【００４３】
実施例４
実施例２と同じ方法で調製した黒鉛粒子２５ｋｇと軟化温度９０℃のピッチ８ｋｇを、１５０℃に加熱しながらニーダーにて混合した。得られたピッチ被着黒鉛粒子を解砕した後、窒素ガス雰囲気下２０００℃の温度で熱処理して炭化し、黒鉛粒子表面が炭素質物で被覆された２層構造の炭素材を得た。
【００４４】
比較例１
実施例１と同一の人造黒鉛粉を用いて、ホソカワミクロン社製メカノフュージョンシステムの粉砕条件を調整することにより、平均粒子径１９μｍ、比表面積６．１ｍ２　／ｇ、タッピング比重１．００、アルゴンイオンレーザーラマンスペクトルにおける１５８０ｃｍ−１のピーク強度に対する１３６０ｃｍ−１のピーク強度比Ｒ値が０．３２、１５８０ｃｍ−１ピークの半値幅が２２．０ｃｍ−１の黒鉛粒子を得た。なお、真比重およびｄ００２、Ｌｃは粉砕による変化は認められなかった。
【００４５】
この黒鉛粒子５ｋｇと、液状のレゾール系フェノール樹脂（住友ベークライト社製ＰＲ５０００１、不揮発分７０％）をエタノールで希釈して樹脂濃度を１０ｗｔ％に調整した溶液２０ｋｇとを容器に入れ、３０分間室温にて攪拌処理を行った。その後、濾紙を用いて固液分離を行い、得られた黒鉛粒子を１５０℃に加熱してエタノールと樹脂の揮発成分を除去することにより、フェノール樹脂が被着した黒鉛粒子を得た。これを解砕した後、窒素ガス雰囲気下１０００℃の温度で熱処理して炭化し、黒鉛粒子表面が炭素質物で被覆された２層構造の炭素材を得た。
【００４６】
比較例２
平均粒子径１８μｍ、比表面積４ｍ２　／ｇ、Ｘ線回折法による（００２）面の面間隔ｄ００２が０．３３５ｎｍ、Ｃ軸方向の結晶子の大きさＬｃが１００ｎｍ以上、真比重２．２５、タッピング比重０．６３の人造黒鉛粉をホソカワミクロン社製メカノフュージョンシステムにより粉砕して、平均粒子径１７μｍ、比表面積４．１ｍ２　／ｇ、タッピング比重０．９２、アルゴンイオンレーザーラマンスペクトルにおける１５８０ｃｍ−１のピーク強度に対する１３６０ｃｍ−１のピーク強度比Ｒ値が０．２１、１５８０ｃｍ−１ピークの半値幅が２１．０ｃｍ−１の黒鉛粒子を得た。なお、真比重およびｄ００２、Ｌｃは粉砕による変化は認められなかった。
【００４７】
この黒鉛粒子５ｋｇと、液状のレゾール系フェノール樹脂（住友ベークライト社製ＰＲ５０００１、不揮発分７０％）をエタノールで希釈して樹脂濃度を１０ｗｔ％に調整した溶液２０ｋｇとを容器に入れ、３０分間室温にて攪拌処理を行った。その後、濾紙を用いて固液分離を行い、得られた黒鉛粒子を１５０℃に加熱してエタノールと樹脂の揮発成分を除去してフェノール樹脂が被着した黒鉛粒子を得た。これを解砕した後、窒素ガス雰囲気下１０００℃の温度で熱処理して炭化し、黒鉛粒子表面が炭素質物で被覆された２層構造の炭素材を得た。
【００４８】
比較例３
平均粒子径８μｍ、比表面積１４ｍ２　／ｇ、Ｘ線回折法による（００２）面の面間隔ｄ００２が０．３３６ｎｍ、Ｃ軸方向の結晶子の大きさＬｃが１００ｎｍ以上、真比重２．２２、タッピング比重０．５８の人造黒鉛粉をホソカワミクロン社製メカノフュージョンシステムにより粉砕して、平均粒子径７μｍ、比表面積１３ｍ２　／ｇ、タッピング比重０．８８、アルゴンイオンレーザーラマンスペクトルにおける１５８０ｃｍ−１のピーク強度に対する１３６０ｃｍ−１のピーク強度比Ｒ値が０．５０、１５８０ｃｍ−１ピークの半値幅が２７．０ｃｍ−１の黒鉛粒子を得た。なお、真比重およびｄ００２、Ｌｃは粉砕による変化は認められなかった。
【００４９】
この黒鉛粒子５ｋｇと、液状のレゾール系フェノール樹脂（住友ベークライト社製ＰＲ５０００１、不揮発分７０％）をエタノールで希釈して樹脂濃度を１０ｗｔ％に調整した溶液２０ｋｇとを容器に入れ、３０分間室温にて攪拌処理を行った。その後、濾紙を用いて固液分離を行い、得られた黒鉛粒子を１５０℃に加熱してエタノールと樹脂の揮発成分を除去してフェノール樹脂が被着した黒鉛粒子を得た。これを解砕した後、窒素ガス雰囲気下１０００℃の温度で熱処理して炭化し、黒鉛粒子表面が炭素質物で被覆された２層構造の炭素材を得た。
【００５０】
比較例４
平均粒子径２０μｍ、比表面積５ｍ２　／ｇ、Ｘ線回折法による（００２）面の面間隔ｄ００２が０．３３７ｎｍ、Ｃ軸方向の結晶子の大きさＬｃが１００ｎｍ以上、真比重２．１７、タッピング比重０．９８の人造黒鉛粉をホソカワミクロン社製メカノフュージョンシステムにより粉砕して、平均粒子径１８μｍ、比表面積４．７ｍ２　／ｇ、タッピング比重１．２１、アルゴンイオンレーザーラマンスペクトルにおける１５８０ｃｍ−１のピーク強度に対する１３６０ｃｍ−１のピーク強度比Ｒ値が０．６０、１５８０ｃｍ−１ピークの半値幅が２９．０ｃｍ−１の黒鉛粒子を得た。なお、真比重およびｄ００２、Ｌｃは粉砕による変化は認められなかった。
【００５１】
この黒鉛粒子５ｋｇと、液状のレゾール系フェノール樹脂（住友ベークライト社製ＰＲ５０００１、不揮発分７０％）をエタノールで希釈して樹脂濃度を１０ｗｔ％に調整した溶液２０ｋｇとを容器に入れ、３０分間室温にて攪拌処理を行った。その後、濾紙を用いて固液分離を行い、得られた黒鉛粒子を１５０℃に加熱してエタノールと樹脂の揮発成分を除去してフェノール樹脂が被着した黒鉛粒子を得た。これを解砕した後、窒素ガス雰囲気下１０００℃の温度で熱処理して炭化し、黒鉛粒子表面が炭素質物で被覆された２層構造の炭素材を得た。
【００５２】
これらの炭素材を用いて、下記の方法で電池特性を評価した。
▲１▼初期充放電効率、可逆容量
金属リチウムを負極、参照極とし、各黒鉛粉を正極とする三極式のテストセルを作製し、リチウム参照極に対して０．００２Ｖまで一定電流で充電（黒鉛へＬｉを挿入）した後、１．２Ｖまで一定電流で放電（黒鉛からＬｉが脱離）させ、初回の充電電気量に対する放電電気量の比率を初期充放電効率とした。さらに同条件で充放電を繰り返し、１０サイクル目に放電（黒鉛からＬｉが脱離）できた電気量から、黒鉛１ｇ当たりの可逆容量を算出した。また、これにタッピング比重を掛けて、黒鉛１ｃｍ３　当たりの可逆容量を算出した。
【００５３】
▲２▼容量維持率
図１に示したコイン型電池を作製し、定電流−定電圧方式により、上限電圧４．２Ｖ、下限電圧３．１Ｖで繰り返し充放電を２００サイクル行い、５サイクル目の容量に対する２００サイクル目の容量の比率（容量維持率）を算出して、サイクル特性の評価を行った。
【００５４】
【表１】
2004079344.tif 000002
【００５５】
実施例１〜４では、平均粒子径が１０〜４０μｍ、比表面積が１０ｍ２　／ｇ以下、Ｘ線回折法による黒鉛結晶子の（００２）面の面間隔ｄ００２が０．３３７ｎｍ未満、Ｃ軸方向の結晶子の大きさＬｃが１００ｎｍ以上、真比重が２．１８〜２．２５、タッピング比重が１．０〜１．３、アルゴンイオンレーザーラマンスペクトルにおける１５８０ｃｍ−１のピーク強度に対する１３６０ｃｍ−１のピーク強度比Ｒの値が０．５を超え、１５８０ｃｍ−１ピークの半値幅が２６ｃｍ−１を超える黒鉛粒子を核とし、フェノール樹脂でその表面を被着した後に窒素ガス雰囲気中で８００から２８００℃の温度で熱処理した２層構造の炭素材をリチウム電池の負極材とすることにより、初期充放電効率が９３％以上、単位重量当たりの可逆容量が３４０ｍＡｈ／ｇ以上、単位体積当たりの可逆容量が４００ｍＡｈ／ｃｍ３　以上、容量維持率が８３％以上の電池性能を示し、リチウムイオン電池として重要な特性が極めて高位にバランスしていることが分かる。
【００５６】
これに対して、ピーク強度比Ｒ値が０．５未満であり、半値幅が２６ｃｍ−１未満の比較例１では、炭素質物の被覆強度が小さく、充放電サイクルの繰り返しにより炭素質物が剥がれる結果、容量維持率が低位となっている。
【００５７】
また、黒鉛粒子のタッピング比重の小さい比較例２では単位体積当たりの可逆容量が低く、ピーク強度比Ｒ値および半値幅も小さいため黒鉛粒子表面の黒鉛結晶製が高く、被覆した炭素質物の密着強度が低いため充放電サイクルの繰り返しにより炭素質物が剥がれる結果、容量維持率が低位となっている。
【００５８】
比較例３は平均粒子径が１０μｍ未満、比表面積が１０ｍ２　／ｇを越える黒鉛粒子を核とした結果、微細な粒子の割合が多くなることによって電解液との反応性が高くなり、初期充放電効率が低位となっている。また、微細な粒子の存在によりタッピング比重も低く、単位体積当たりの可逆容量も低くなることが認められる。
【００５９】
また、比較例４はＸ線回折法による黒鉛結晶子の（００２）面の面間隔ｄ００２およびＣ軸方向の結晶子の大きさＬｃが小さく、黒鉛化度の低い黒鉛粒子を核とした結果、単位体積当たりの可逆容量が低位にあることが分かる。
【００６０】
【発明の効果】
以上のとおり、本発明の非水電解質二次電池用負極材料は、粉砕、分級した黒鉛粒子を核として、その表面を炭素質物で被覆した２層構造の炭素材から構成され、黒鉛粒子表面の黒鉛化度が低い点を特徴とするものであり、炭素質物に転化する炭素前駆体を黒鉛粒子表面に薄く、均一に、かつ強固に被着させることができる。その結果、リチウムイオン電池等の非水電解質二次電池の初期充放電効率や可逆電池容量が高く、サイクル寿命の長い負極材料を提供することが可能となる。
【図面の簡単な説明】
【図１】実施例において、電池の容量維持率を測定するために用いたコイン型電池の断面図である。
【符号の説明】
１　負極
２　正極
３　セパレータ
４　負極缶
５　正極缶
６　ガスケット
７　電解液
【図１】
2004079344.tif 000003